(57)【要約】【課題】デジタルカメラやカメラ付携帯電話等を小型化しやすいレンズを提供する。【解決手段】屈折率（ｎｄ）が１．８０以上の磁性結晶からなることを特徴とするレンズ。【選択図】図１
2018072420.tif 000002
【特許請求の範囲】
【請求項１】
屈折率（ｎｄ）が１．８０以上の磁性結晶からなることを特徴とするレンズ。
【請求項２】
波長６３３ｎｍにおいて光路長１ｍｍでの光透過率が６０％以上であることを特徴とする請求項１に記載のレンズ。
【請求項３】
磁性結晶が、Ｔｂ系ガーネット結晶であることを特徴とする請求項１又は２に記載のレンズ。
【発明の詳細な説明】
【技術分野】
【０００１】
本発明は、カメラのオートフォーカス用レンズ等に好適なレンズに関する。
【背景技術】
【０００２】
デジタルカメラやカメラ付携帯電話等には、近接撮影、通常撮影及び遠方撮影を可能にするため、カメラの焦点距離を変える、つまり、オートフォーカス用レンズを所定の位置に移動させるための駆動装置が設けられている。従来、このようなレンズの駆動装置には、レンズを固定するためのレンズホルダー、レンズホルダーを移動させるためのばねが備えられている。
【０００３】
しかしながら、上記のような駆動装置は、レンズホルダー、ばねが必要であるため、近年のデジタルカメラやカメラ付携帯電話等の小型化の要求に対応できない。そこで、レンズを磁性ガラスまたは磁性プラスチックにすることにより、磁石によってレンズ自体を移動させる手法が提案されている（特許文献１参照）。
【先行技術文献】
【特許文献】
【０００４】
【特許文献１】特開２００４−２９６６８号公報
【発明の概要】
【発明が解決しようとする課題】
【０００５】
しかしながら、ガラス及びプラスチックは屈折率が低いため、デジタルカメラやカメラ付携帯電話等を小型化しにくいという問題がある。
【０００６】
以上に鑑み、本発明は、デジタルカメラやカメラ付携帯電話等を小型化しやすいレンズを提供することを目的とする。
【課題を解決するための手段】
【０００７】
本発明のレンズは、屈折率（ｎｄ）が１．８０以上の磁性結晶からなることを特徴とする。デジタルカメラやカメラ付携帯電話等に使用するレンズとして、屈折率の高い磁性結晶を使用することにより焦点距離が短くなるため、デジタルカメラやカメラ付携帯電話等を小型化しやすい。
【０００８】
本発明のレンズは、波長６３３ｎｍにおいて光路長１ｍｍでの光透過率が６０％以上であることが好ましい。
【０００９】
本発明のレンズは、磁性結晶が、Ｔｂ系ガーネット結晶であることが好ましい。
【発明の効果】
【００１０】
本発明によれば、デジタルカメラやカメラ付携帯電話等を小型化しやすいレンズを提供することができる。
【図面の簡単な説明】
【００１１】
【図１】チョクラルスキー法により磁性結晶を製造するための装置の一実施形態を示す模式的断面図である。
【発明を実施するための形態】
【００１２】
本発明のレンズは、屈折率（ｎｄ）が１．８０以上であって、１．８２以上、１．８４以上、１．８６以上、特に１．８８以上である磁性結晶からなることが好ましい。屈折率が低すぎると、焦点距離が長くなるためデジタルカメラやカメラ付携帯電話等を小型化しにくくなる。なお、レンズ形状は、特に限定されないが、集光能力を考慮すると、両凸形状（例えば球状）、平凸形状、メニスカス形状が好ましい。
【００１３】
磁性結晶としては、Ｔｂ系ガーネット結晶であることが好ましい。Ｔｂ系ガーネット結晶は、屈折率及び光透過性が高いという特徴を有する。Ｔｂ系ガーネット結晶としては、ＴＧＧ（Ｔｂ３Ｇａ５Ｏ１２）、ＴＳＡＧ（Ｔｂ３（Ｓｃ、Ａｌ）５Ｏ１２）、ＴＳＬＡＧ（Ｔｂ３（Ｓｃ、Ｌｕ）２Ａｌ３Ｏ１２）、ＴＡＧ（Ｔｂ３Ａｌ５Ｏ１２）等が使用できる。
【００１４】
本発明のレンズは、波長３００〜１１００ｎｍの範囲で良好な光透過性を示す。具体的には、波長６３３ｎｍにおける光路長１ｍｍでの透過率は６０％以上、６５％以上、７０％以上、７５％以上、特に８０％以上であることが好ましい。また、波長５３２ｎｍにおける光路長１ｍｍでの透過率は３０％以上、５０％以上、６０％以上、７０％以上、特に８０％以上であることが好ましい。さらに、波長１０６４ｎｍにおける光路長１ｍｍでの透過率は６０％以上、７０％以上、７５％以上、特に８０％以上であることが好ましい。
【００１５】
図１は、チョクラルスキー法により磁性結晶を作製するための製造装置の一例を示す模式的断面図である。以下、図１を参照しながら、本発明に使用される磁性結晶１の製造方法について説明する。まず、所望の組成になるように調合した原料を坩堝２内に投入した後、高周波コイル３にて加熱することにより、坩堝２内の原料を融解させ、融液４を得る。次に、回転軸５に円柱状のＹＡＧ（Ｙ３Ａｌ５Ｏ１２）等の種結晶６を固定する。次に、回転軸５を降下させ融液４に種結晶６を接触させた後、種結晶６を１〜１００ｒｐｍの速度で回転させながら０．１〜１００ｍｍ／ｈの速度にて引き上げ、磁性結晶１を製造する。
【００１６】
磁性結晶１の作製は、Ａｒ、Ｎ２、Ｈｅ等の不活性ガス雰囲気下で行うことが好ましい。また、坩堝としては、白金、イリジウム、ロジウム等が使用できる。なお、本発明に使用される磁性結晶１は、上記のチョクラルスキー法以外にもフローティングゾーン法、ブリッジマン法、ゾーンメルト法、水熱合成法等により製造しても構わない。また、多結晶体を焼結することにより、磁性結晶１を製造してもよい。
【００１７】
続いて、磁性結晶１に切削や研磨等の機械加工を施すことにより、本発明のレンズを得ることが出来る。
【実施例】
【００１８】
以下、本発明を実施例に基づいて説明するが、本発明はこれらの実施例に限定されるものではない。
【００１９】
（実施例）
まず、Ｔｂ３Ｇａ５Ｏ１２の組成になるように調合した原料をプレス成型し、所望の組成になるように調合した原料を用いて、図１に示す装置により以下のようにして磁性結晶を作製した。
【００２０】
原料を坩堝内に投入した後、高周波コイルにて加熱することにより、坩堝内の原料を融解させ、融液を得た。次に、回転軸を降下させ融液に種結晶（ＹＡＧ）を接触させた後、種結晶を１０ｒｐｍの速度で回転させながら１ｍｍ／ｈの速度にて引き上げ、磁性結晶を製造した。その後、得られた磁性結晶に切削、研磨等の加工を施すことにより、前面曲率半径  １０ｍｍ、後面曲率半径  １０ｍｍ、高さ０．５ｍｍの両凸レンズを得た。得られたレンズについて、屈折率、焦点距離を評価した。得られたレンズは、屈折率が１．９７と大きく、焦点距離が５．２ｍｍであった。
【００２１】
（比較例）
モル％で、Ｔｂ２Ｏ３  ２０％、Ｐ２Ｏ５  ７２％、Ｋ２Ｏ  ８％になるように原料を調合し、窒素雰囲気中にて白金坩堝を用いて１１００〜１４００℃で２時間溶融することにより、ガラス融液を得た。次に、ガラス融液を予熱したカーボン型に鋳込み成形し、成形体を得た。その後、得られた成形体に切削、研磨等の加工を施すことにより、実施例と同様の形状のレンズを得た。得られたレンズについて、屈折率、焦点距離を評価した。得られたレンズは、屈折率が１．６８と実施例よりも小さく、焦点距離が７．６ｍｍと実施例よりも大きくなった。焦点距離が長くなると、デジタルカメラやカメラ付携帯電話等の小型化が困難である。
【００２２】
屈折率はヘリウムランプのｄ線（５８７．６ｎｍ）に対する測定値で示した。
【００２３】
焦点距離は、焦点距離測定装置を用いて測定を行った。
【符号の説明】
【００２４】
１：磁性結晶
２：坩堝
３：高周波コイル
４：融液
５：回転軸
６：種結晶
【図１】
2018072420.tif 000003